(57)【要約】  光学素子は、基材と、基材上に配置され、第一層と第一層上に配置された第二層とを有する単位積層構造が複数積層された多層膜と、単位積層構造同士の層間のうち互いに異なる層間に配置された複数のスペーサ層とを備える。
2014181858.tif 000002
【特許請求の範囲】
【請求項１】
基材と、
前記基材上に配置され、第一層と前記第一層上に配置された第二層とを有する単位積層構造が複数積層された多層膜と、
前記単位積層構造同士の層間のうち互いに異なる層間に配置された複数のスペーサ層と
を備える光学素子。
【請求項２】
前記スペーサ層は、前記多層膜によって反射される光の位相のずれを調整する調整層である
請求項１に記載の光学素子。
【請求項３】
複数の前記スペーサ層は、等しい厚さに形成されている
請求項１又は請求項２に記載の光学素子。
【請求項４】
前記スペーサ層は、前記単位積層構造の厚さに応じた厚さに形成されている
請求項１から請求項３のうちいずれか一項に記載の光学素子。
【請求項５】
前記スペーサ層は、前記単位積層構造の厚さの１／３〜２／３の厚さに形成されている
請求項１から請求項４のうちいずれか一項に記載の光学素子。
【請求項６】
前記スペーサ層は、前記単位積層構造を構成する物質よりも前記光の消衰係数が小さくなる物質を含んでいる
請求項１から請求項５のうちいずれか一項に記載の光学素子。
【請求項７】
前記多層膜は、複数の前記スペーサ層によって、各々が複数の前記単位積層構造を有する複数の積層構造に分割されており、
最も表層側の前記スペーサ層よりも表層側に配置される前記積層構造に含まれる前記単位積層構造の数は、前記光の反射に寄与する他の前記積層構造に含まれる前記単位積層構造の数の１．５倍以上である
請求項１から請求項６のうちいずれか一項に記載の光学素子。
【請求項８】
前記第一層と前記第二層との間には、前記第一層及び前記第二層を構成する物質の拡散を抑制する拡散抑制層が配置されている
請求項１から請求項７のうちいずれか一項に記載の光学素子。
【請求項９】
前記多層膜は、表層に配置された酸化抑制層を有する
請求項１から請求項８のうちいずれか一項に記載の光学素子。
【請求項１０】
複数の反射素子を有し、第一面の像を第二面に投影する投影光学系であって、
前記複数の反射素子の少なくとも一つとして、請求項１から請求項９のうちいずれか一項に記載の光学素子が用いられている
投影光学系。
【請求項１１】
前記第一面からの光は複数の前記反射素子を介して前記第二面に照射され、
複数の前記反射素子のうち、少なくとも前記光の入射角度範囲が最も広い反射素子又は前記光の入射角度が最も大きい反射素子として、前記光学素子が用いられている
請求項１０に記載の投影光学系。
【請求項１２】
露光光で基板を露光する露光装置であって、
請求項１から請求項９のうちいずれか一項に記載の光学素子を備える
露光装置。
【請求項１３】
請求項１２に記載の露光装置を用いて基板を露光することと、
露光された前記基板を現像することと
を含むデバイス製造方法。
【発明の詳細な説明】
【技術分野】
【０００１】
本発明は、光学素子、投影光学系、露光装置及びデバイス製造方法に関する。
本願は、２０１３年５月９日に出願された特願２０１３−９９２１６号に基づき優先権を主張し、その内容をここに援用する。
【背景技術】
【０００２】
フォトリソグラフィ工程で用いられる露光装置において、例えば下記特許文献に開示されているような、露光光として極端紫外（ＥＵＶ：Extreme Ultra-Violet）光を用いるＥＵＶ露光装置が案出されている。ＥＵＶ露光装置の投影光学系には、入射した光の少なくとも一部を反射可能な多層膜を有する多層膜反射鏡などの光学素子が用いられる。【０００３】
このような多層膜として、例えば等周期多層膜が知られている。この等周期多層膜は、ＥＵＶ光に対して高い反射率を有することが知られている。等周期多層膜は、第一層（例、モリブデン層）と第二層（例、シリコン層）が等周期に積層形成された構成を有している。一方、高い解像度を得るため投影光学系のＮＡを大きくすると、ＥＵＶ光の光線がより広い入射角範囲にわたって入射する。このため、光学系には広い入射角範囲で入射するＥＵＶ光を反射することが求められる。しかし、例えば等周期構造を有する多層膜は、ＥＵＶ光の波長（例、１３．５ｎｍ）付近の光が広い入射角範囲で入射する場合に広い角度範囲で均一な反射率を得ることが困難であった。【０００４】
これに対して、広い入射角範囲で入射する波長範囲に対応するために広帯域膜が提案されている。このような広帯域膜としては、例えば層厚が層ごとに異なっている不等周期膜構造が知られている。等周期構造においては膜構造のパラメータは１周期構造の膜厚、及び、第一層と第二層の膜厚比、の２つであるが、不等周期構造膜の場合、数十層すべての層厚がパラメータとなる。【０００５】
ＥＵＶ光学系では反射特性を高い精度で調整することが求められるため、多層膜を成膜するにあたっては、実際に成膜した多層膜の反射特性を評価し、その後、多層膜の膜構造の修正及び調整を行って目標の特性に近づけていくようにしている。この点、等周期構造を有する多層膜を成膜する場合には、膜構造パラメータは第一層及び第二層の２つに限られているため反射特性の修正及び調整は容易である。
【先行技術文献】
【特許文献】
【０００６】
【特許文献１】米国特許出願公開第２００５／１５７３８４号
【発明の概要】
【発明が解決しようとする課題】
【０００７】
しかしながら、不等周期構造多層膜の場合は、目標とする反射特性と成膜した多層膜を実測した特性との差がどの層の厚さの違いによるものなのかを明らかにすることは容易ではなく、最終的に目標とした反射特性に近づけるためには何度もの調整が必要となっていた。このため、膜構造の修正及び調整が容易な多層膜が求められていた。【０００８】
本発明の態様は、広い角度範囲で実質的に一定の反射率を得ることが可能であり、膜構造の修正及び調整が容易な多層膜を有する光学素子、投影光学系、露光装置及びデバイス製造方法を提供することを目的とする。
【課題を解決するための手段】
【０００９】
本発明の第一の態様に従えば、基材と、前記基材上に配置され、第一層と前記第一層上に配置された第二層とを有する単位積層構造が複数積層された多層膜と、前記単位積層構造同士の層間のうち互いに異なる層間に配置された複数のスペーサ層とを備える光学素子が提供される。【００１０】
本発明の第二の態様に従えば、複数の反射素子を有し、第一面の像を第二面に投影する投影光学系であって、前記複数の反射素子の少なくとも一つとして、本発明の第一の態様に従う光学素子が用いられている投影光学系が提供される。【００１１】
本発明の第三の態様に従えば、露光光で基板を露光する露光装置であって、本発明の第一の態様に従う光学素子を備える露光装置が提供される。【００１２】
本発明の第四の態様に従えば、本発明の第三の態様に従う露光装置を用いて基板を露光することと、露光された前記基板を現像することとを含むデバイス製造方法が提供される。
【発明の効果】
【００１３】
本発明の態様によれば、広い角度範囲で実質的に一定の反射率を得ることが可能であり、膜構造の修正及び調整が容易な多層膜を有する光学素子、投影光学系、露光装置及びデバイス製造方法を提供することができる。
【図面の簡単な説明】
【００１４】
【図１】本実施形態に係る光学素子の一例を示す図。
【図２】本実施形態に係る光学素子の構成例を示す表。
【図３】多層膜の表面に対する光の入射角度と反射率との関係の一例を示す図。
【図４】多層膜に挿入するスペーサの層数と入射角度幅、ピーク反射率との関係を示すグラフ。
【図５】多層膜の表面に対する光の入射角度と反射率との関係の一例を示す図。
【図６】多層膜の表面に対する光の入射角度と反射率との関係の一例を示す図。
【図７】多層膜の表面に対する光の入射角度と反射率との関係の一例を示す図。
【図８】多層膜の表面に対する光の入射角度と反射率との関係の一例を示す図。
【図９】多層膜の表面に対する光の入射角度と反射率との関係の一例を示す図。
【図１０】本実施形態に係る露光装置の一例を示す図である。
【図１１】等周期構造のＭｏ／Ｓｉ多層膜（５０層対）の反射率の入射角依存性を示すグラフ。
【図１２】本実施形態に係るデバイス製造方法の一例を説明するためのフローチャート。
【発明を実施するための形態】
【００１５】
［光学素子］  
以下、本発明の実施形態について図面を参照しながら説明するが、本発明はこれに限定されない。以下の説明においては、ＸＹＺ直交座標系を設定し、このＸＹＺ直交座標系を参照しつつ各部の位置関係について説明する。水平面内の所定方向をＸ軸方向、水平面内においてＸ軸方向と直交する方向をＹ軸方向、Ｘ軸方向及びＹ軸方向のそれぞれに直交する方向（すなわち鉛直方向）をＺ軸方向とする。Ｘ軸、Ｙ軸、及びＺ軸まわりの回転（傾斜）方向をそれぞれ、θＸ、θＹ、及びθＺ方向とする。
【００１６】
図１は、本実施形態に係る光学素子１００の一例を示す模式図である。本実施形態では、光学素子１００として、多層膜反射鏡を例に挙げて説明する。図１において、光学素子１００は、基材Ｓと、基材Ｓ上に交互に積層された第一層１０及び第二層２０を含み、入射された光ＥＬの少なくとも一部を反射可能な多層膜５０とを備えている。
【００１７】
本実施形態において、多層膜５０に入射する光ＥＬは、極端紫外光を含む。極端紫外光は、例えば波長１１〜１４ｎｍ程度の軟Ｘ線領域の電磁波である。極端紫外光は、多層膜５０で反射される。以下の説明において、極端紫外光を適宜、ＥＵＶ光、と称する。
【００１８】
なお、多層膜５０に入射する光ＥＬが、５〜５０ｎｍ程度の軟Ｘ線領域の電磁波でもよいし、５〜２０ｎｍ程度の電磁波でもよい。また、光ＥＬは、１９３ｎｍ以下の波長の電磁波でもよい。例えば、光ＥＬが、ＡｒＦエキシマレーザ光（波長１９３ｎｍ）、及びＦ２レーザ光（波長１５７ｎｍ）等の真空紫外光（ＶＵＶ光）でもよい。
【００１９】
基材Ｓは、例えば超低膨張ガラスで形成される。基材Ｓとして、例えばコーニング社製ＵＬＥ、ショット社製Ｚｅｒｏｄｕｒ（登録商標）等が用いられる。
【００２０】
多層膜５０は、所定の周期長ｄで交互に積層された第一層１０及び第二層２０を含む。周期長ｄとは、第一層１０の厚さｄ１と第二層２０の厚さｄ２との和（ｄ１＋ｄ２）をいう。光干渉理論に基づいて、第一層１０と第二層２０との各界面で反射した反射波の位相が一致するように、第一層１０の厚さｄ１及び第二層２０の厚さｄ２のそれぞれが設定される。
【００２１】
以下の説明において、１組の第一層１０と第二層２０とを適宜、単位積層構造３０、と表記する。本実施形態においては、１つの単位積層構造３０に関して、第一層１０が第二層２０に対して基材Ｓ側（図中、−Ｚ側）に配置される。第一層１０及び第二層２０を有する単位積層構造３０が基材Ｓ上に積層されることによって、いわゆる等周期構造の多層膜５０が形成される。
【００２２】
基材Ｓ上には、例えば数十〜数百組の単位積層構造３０が積層される。一例として、本実施形態においては、基材Ｓ上に５０組の単位積層構造３０が積層されている。
【００２３】
第一層１０は、ＥＵＶ光に対する屈折率と真空の屈折率との差が大きい物質で形成されている。第二層２０は、ＥＵＶ光に対する屈折率と真空の屈折率との差が小さい物質で形成されている。本実施形態においては、第一層（重原子層）１０は、モリブデン（Ｍｏ）で形成される。第二層（軽原子層）２０は、シリコン（Ｓｉ）で形成される。すなわち、本実施形態の多層膜５０は、モリブデン層（Ｍｏ層）とシリコン層（Ｓｉ層）とを交互に積層したＭｏ／Ｓｉ多層膜である。
【００２４】
真空の屈折率ｎ＝１である。また、例えば波長１３．５ｎｍのＥＵＶ光に対するモリブデンの屈折率ｎＭｏ＝０．９２であり、シリコンの屈折率ｎＳｉ＝０．９９８である。このように、第二層２０は、ＥＵＶ光に対する屈折率が真空の屈折率と実質的に等しい物質で形成される。
【００２５】
また、多層膜５０は、スペーサ層４０を含む。スペーサ層４０は、単位積層構造３０同士の間に配置されている。多層膜５０には、複数の単位積層構造３０が積層されている。
したがって、多層膜５０には、このような単位積層構造３０同士の間に相当する位置（層間位置）が複数設けられることになる。本実施形態では、複数のスペーサ層４０は、このような複数の層間位置（単位積層構造３０同士の間に相当する位置）のうち、異なる層間位置にそれぞれ配置されている。
換言すれば、複数のスペーサ層４０のうち第１のスペーサ層は、複数の層間位置のうち第１の層間位置に配置され、複数のスペーサ層４０のうち第１のスペーサ層とは異なる第２のスペーサ層は、複数の層間位置のうち第１の層間位置とは異なる第２の層間位置に配置される。第１のスペーサ層は、１つの単位積層構造３０とその次の単位積層構造３０との間に配置され、第２のスペーサ層は、別の１つの単位積層構造３０とその次の単位積層構造３０との間に配置される。基材Ｓの表面からの距離は、第１のスペーサ層と第２のスペーサ層との間で異なる。例えば、第１のスペーサ層に比べて、第２のスペーサ層は、基材Ｓの表面から離れた位置に配置される。同様に、必要に応じて、第３のスペーサ層、第４のスペーサ層・・・を設けることができる。
【００２６】
複数のスペーサ層４０は、それぞれ等しい層厚ｄ４を有している。層厚ｄ４は、それぞれ単位積層構造３０の厚さ（周期長）に応じた寸法に形成されている。具体的には、層厚ｄ４は、単位積層構造３０の周期長ｄの１／３〜２／３程度の寸法、あるいは、この寸法に周期長ｄの光学的厚さに等しい寸法を加えた寸法となっている。また、好ましくは、単位積層構造３０の周期長ｄの２／５〜３／５程度の寸法、あるいは、この寸法に周期長ｄの光学的厚さに等しい寸法を加えた層厚となっている。このように、スペーサ層４０は、単位積層構造３０の厚さに応じた厚さに形成されている。
本実施形態では、多層膜５０は、複数の単位積層構造３０と複数のスペーサ層４０とで構成され、層厚Ｄａを有する。基材Ｓと多層膜５０との界面から多層膜５０の表面までの距離は、多層膜５０の層厚Ｄａに等しい。
【００２７】
多層膜５０は、複数のスペーサ層４０を有することにより、複数のスペーサ層４０によって、複数の等周期ブロック（積層構造）６０に分割されている。等周期ブロック６０は、複数の単位積層構造３０を有する構造体である。本実施形態では、複数のスペーサ層４０により、複数の等周期ブロック６０が形成されている。
【００２８】
スペーサ層４０は、多層膜５０によって反射されるＥＵＶ光の波長において、多層膜５０を構成する物質より消衰係数が小さい物質を含んでいる。このような物質としては、例えば、Ｃ、Ｂ、Ｓｉ、Ｚｒ、Ｎｂ、Ｒｕなどの物質や、その化合物などが挙げられる。本実施形態では、スペーサ層４０が消衰係数に優れたＳｉによって形成された構成となっている。なお、スペーサ層４０がＳｉによって形成される場合、同じくＳｉによって形成される第二層２０上に同一材料の層が形成されることになる。したがって、第二層２０を形成する際のＳｉ膜の厚さを、第二層２０の厚さとスペーサ層４０の厚さとの和となるようにＳｉ膜を形成することにより、第二層２０とスペーサ層４０とが同一工程で形成されるようになっている。
【００２９】
次に、多層膜５０に含まれるスペーサ層４０の個数と、多層膜５０で反射される光（無偏光）の入射角度依存性との関係について説明する。  
図２は、５種類の多層膜について、スペーサ層４０の個数（膜厚）と等周期ブロック６０に含まれる単位積層構造３０の個数とを対比させて示す表である。
【００３０】
多層膜１〜多層膜５は、それぞれＭｏ（モリブデン）層及びＳｉ（シリコン）層からなる等周期構造を有する多層膜である。等周期構造におけるＭｏ層の厚さは３．０ｎｍ、Ｓｉ層の厚さは４．５ｎｍである。多層膜１〜多層膜５は、例えばＭｏ層とＳｉ層の間に界面拡散層が生成されない理想的な構造であるとしている。また、スペーサ層の構成材料としてＳｉが用いられている。
【００３１】
図２に示すように、多層膜１は、スペーサ層を含まない。このため、多層膜１は等周期ブロックを１つ含んでいる。また、等周期ブロックに含まれる単位積層構造の総数は５０である。
【００３２】
多層膜２は、スペーサ層を１層含んでいる。このため、多層膜２は、等周期ブロックを２つ含んでいる。多層膜２のうち表面側の等周期ブロックに含まれる単位積層構造の総数は、３０である。また、基材Ｓ側に配置される等周期ブロックに含まれる単位積層構造の総数は、８である。また、スペーサ層の層厚は、３．８ｎｍである。
【００３３】
多層膜３は、スペーサ層を２層含んでいる。このため、多層膜３は、等周期ブロックを３つ含んでいる。多層膜３のうち表面側の等周期ブロックに含まれる単位積層構造の総数は、２５である。また、多層膜３のうち上層側から２つ目の等周期ブロックに含まれる単位積層構造の総数は、１２である。また、基材Ｓ側に配置される等周期ブロックの総数は、６である。また、２つのスペーサ層の層厚は、共に３．７ｎｍである。
【００３４】
多層膜４は、スペーサ層を３層含んでいる。このため、多層膜４は、等周期ブロックを４つ含んでいる。多層膜４のうち表面側の等周期ブロックに含まれる単位積層構造の総数は、２０である。また、多層膜４のうち上層側から２つ目の等周期ブロックに含まれる単位積層構造の総数は、９である。また、多層膜４のうち上層側から３つ目の等周期ブロックに含まれる単位積層構造の総数は、６である。また、基材Ｓ側に配置される等周期ブロックの総数は、２である。また、３つのスペーサ層の層厚は、共に３．６ｎｍである。
【００３５】
多層膜５は、スペーサ層を４層含んでいる。このため、多層膜５は、等周期ブロックを５つ含んでいる。多層膜５のうち表面側の等周期ブロックに含まれる単位積層構造の総数は、１７である。また、多層膜５のうち上層側から２つ目の等周期ブロックに含まれる単位積層構造の総数は、８である。また、多層膜５のうち上層側から３つ目の等周期ブロックに含まれる単位積層構造の総数は、８である。また、多層膜５のうち上層側から４つ目の等周期ブロックに含まれる単位積層構造の総数は、６である。また、基材Ｓ側に配置される等周期ブロックの総数は、２である。また、４つのスペーサ層の層厚は、共に３．６ｎｍである。
【００３６】
図３は、図２に示す５種類の多層膜１〜多層膜５について、光（無偏光）が入射する際の入射角と反射率との関係を示すグラフである。グラフの横軸は入射角（単位は°）であり、グラフの横軸は反射率（単位は％）である。また、図４は、多層膜に含まれるスペーサの総数と、ピーク反射率の９割が得られる角度幅との関係を示すグラフである。グラフの横軸はスペーサ総数であり、グラフの縦軸は角度幅（単位は°）である。
【００３７】
図３に示すように、多層膜１は、入射角が２２°程度のときに反射率が実質的に最大（７０％程度）となる。一方、多層膜１は、入射角が２２°よりも小さくなるにつれて、また、入射角が２２°よりも大きくなるにつれて、徐々に反射率が低下している。また、図４に示すように、ピーク反射率の９割が得られる角度幅は、約４°となっている。
【００３８】
また、多層膜２は、入射角が２０°〜２２°程度の場合に反射率が実質的に最大（６２％程度）となる。一方、多層膜２は、入射角が２０°よりも小さくなるにつれて、また、入射角が２２°よりも大きくなるにつれて、徐々に反射率が低下している。このように、多層膜２は、入射角が２０°〜２２°において実質的に一定の反射率を維持している。多層膜２は、反射率の最大値自体は多層膜１よりも小さいものの、反射率が実質的に最大となる入射角の範囲が多層膜１に比べて広くなっている。また、図４に示すように、ピーク反射率の９割が得られる角度幅は、約５．５°となっている。
【００３９】
また、多層膜３は、入射角が１８°〜２３°程度の場合に反射率が実質的に最大（５８％程度）となる。一方、多層膜３は、入射角が１８°よりも小さくなるにつれて、また、入射角が２３°よりも大きくなるにつれて、徐々に反射率が低下している。このように、多層膜３は、入射角が１８°〜２３°において実質的に一定の反射率を維持している。多層膜３は、反射率の最大値自体は多層膜１や多層膜２よりも小さいものの、反射率が実質的に最大となる入射角の範囲が多層膜１及び多層膜２に比べて広くなっている。また、図４に示すように、ピーク反射率の９割が得られる角度幅は、約７．５°となっている。
【００４０】
また、多層膜４は、入射角が１７°〜２４°程度の場合に反射率が実質的に最大（５０％程度）となる。一方、多層膜４は、入射角が１７°よりも小さくなるにつれて、また、入射角が２４°よりも大きくなるにつれて、徐々に反射率が低下している。このように、多層膜４は、入射角が１７°〜２４°において実質的に一定の反射率を維持している。多層膜４は、反射率の最大値自体は多層膜１〜多層膜３よりも小さいものの、反射率が実質的に最大となる入射角の範囲が多層膜１〜多層膜３に比べて広くなっている。また、図４に示すように、ピーク反射率の９割が得られる角度幅は、約９°となっている。
【００４１】
また、多層膜５は、入射角が１５°〜２６°程度の場合に反射率が実質的に最大（４０〜４５％程度）となる。一方、多層膜５は、入射角が１５°よりも小さくなるにつれて、また、入射角が２６°よりも大きくなるにつれて、徐々に反射率が低下している。このように、多層膜５は、入射角が１５°〜２６°において実質的に一定の反射率を維持している。多層膜５は、反射率の最大値自体は多層膜１〜多層膜４よりも小さいものの、反射率が実質的に最大となる入射角の範囲が多層膜１〜多層膜４に比べて広くなっている。また、図４に示すように、ピーク反射率の９割が得られる角度幅は、約１３°となっている。
【００４２】
図２〜図４に示すように、多層膜５０に挿入するスペーサ層４０を２層以上にすることにより、多層膜５０において光反射率の最大値に対して一定割合以上の光反射率が得られる入射角度の範囲が拡がることになる。また、スペーサ層４０の数が増えるに従って多層膜５０のピーク反射率は低下するものの、反射率の変動が１割以下の実質的に一定の反射率が得られるような入射角の角度幅は大幅に増大する。なお、入射角の角度範囲を更に広げる場合には、挿入するスペーサ層４０の数を増やせばよい。
【００４３】
上記のように構成された多層膜５０を成膜する場合、まず多層膜５０を実際に成膜する。そして、成膜した多層膜５０の反射特性を評価し、その後、多層膜５０の膜構造の修正及び調整を行って目標の特性に近づけるようにする。
【００４４】
本実施形態では、多層膜５０は、複数の等周期ブロック６０の間に層厚ｄ４の複数のスペーサ層４０が挿入された構造である。したがって、多層膜５０の構造を決めるパラメータは、等周期ブロック６０に含まれる第一層１０及び第二層２０の厚さｄ１、ｄ２と、スペーサ層４０の厚さｄ４の３つだけである。このため、この３つのパラメータを調整すればよいため、目標とする反射特性を得るための調整が容易となる。
【００４５】
等周期ブロック６０の調整を行う場合、例えば、総数が４０〜５０の単位積層構造３０を成膜し、その反射率ピーク角度位置を実測すればよい。また、等周期ブロック６０自体の調整は周期長ｄの調整のみで済むため容易である。
【００４６】
等周期ブロック６０の調整を終えた後、スペーサ層４０の厚さを調整する。スペーサ層４０を挿入した多層膜５０を成膜して目標とする特性に合わせ込んでいくことで目標の反射特性に近づけることができる。
【００４７】
図５は、図２に示す多層膜４と同一構成の多層膜に光（無偏光）が入射する際の入射角と反射率との関係を示すグラフである。  
図５に示すように、多層膜４に含まれるスペーサ層の厚さが３．６ｎｍの場合、所定の入射角の範囲において実質的に一定の反射率（５０％程度）となる。一方、スペーサ層の厚さを３．４ｎｍとした場合、上記範囲のうち高入射角側の反射率が大きくなり（５３％程度）、低入射角側の光反射率が小さくなる（４７％程度）。
【００４８】
図５に示すように、スペーサ層４０の厚さのズレは、反射率のピーク部分の傾きに影響する。このため、目標とする反射率の角度分布を得るため、スペーサ層４０の膜厚をどのように調整すれば良いかは、図５に示すような反射率の評価結果を用いて容易に判断することができる。
【００４９】
また、入射光を無偏光ではなくＳ偏光、Ｐ偏光とした場合、光の入射角と多層膜５０の反射率との関係が異なってくる。図６〜図８は、無偏光、Ｓ偏光、Ｐ偏光を多層膜５０に入射させた場合の入射角度と反射率との関係を示すグラフである。グラフの横軸は入射角度（単位は°）であり、グラフの縦軸は反射率（単位は％）である。
【００５０】
図６に示される特性は、上記の多層膜４と同一構成において、スペーサ層４０の厚さを３．６ｎｍとした場合の特性である。  
図６に示すように、スペーサ層４０の厚さを３．６ｎｍとした場合、無偏光の光を多層膜５０に入射することにより、所定の角度範囲（例、１５°〜２５°）において実質的に一定の反射率（５０％程度）が得られる。
【００５１】
図７に示される特性は、上記の多層膜４と同一構成において、スペーサ層４０の厚さを４．０ｎｍとした場合の特性である。  
図７に示すように、スペーサ層４０の厚さを４．０ｎｍとした場合、Ｓ偏光の光を多層膜５０に入射することにより、所定の角度範囲（例、１５°〜２５°）において実質的に一定の反射率（６０％程度）が得られる。なお、Ｓ偏光を多層膜５０に入射した場合、無偏光の場合に比べて、得られる反射率が高くなる。
【００５２】
図８に示される特性は、上記の多層膜４と同一構成において、スペーサ層４０の厚さを３．３ｎｍとした場合の特性である。  
図８に示すように、スペーサ層４０の厚さを３．３ｎｍとした場合、Ｐ偏光の光を多層膜５０に入射することにより、所定の角度範囲（例、１５°〜２５°）において実質的に一定の反射率（４０％程度）が得られる。  
このように、入射光の偏光に応じた設計が可能となる。
【００５３】
次に、複数のスペーサ層４０を多層膜５０に挿入することにより、広い角度範囲で一定の反射率が得られる理由を説明する。  
図９は、４種類の多層膜（多層膜Ａ〜多層膜Ｄ）についての反射率を示したものである。
【００５４】
多層膜Ａは、スペーサ層を含まない。このため、多層膜Ａは等周期ブロックを１つ含んでいる。また、等周期ブロックに含まれる単位積層構造の総数は２０である。
【００５５】
多層膜Ｂは、スペーサ層を１層含んでいる。このため、多層膜Ｂは、等周期ブロックを２つ含んでいる。多層膜Ｂのうち表面側の等周期ブロックに含まれる単位積層構造の総数は、２０である。また、基材Ｓ側に配置される等周期ブロックに含まれる単位積層構造の総数は、９である。また、スペーサ層の層厚は、３．６ｎｍである。
【００５６】
多層膜Ｃは、スペーサ層を２層含んでいる。このため、多層膜Ｃは、等周期ブロックを３つ含んでいる。多層膜Ｃのうち表面側の等周期ブロックに含まれる単位積層構造の総数は、２０である。また、多層膜Ｃのうち上層側から２つ目の等周期ブロックに含まれる単位積層構造の総数は、９である。また、基材Ｓ側に配置される等周期ブロックの総数は、６である。また、２つのスペーサ層の層厚は、共に３．６ｎｍである。
【００５７】
多層膜Ｄは、スペーサ層を３層含んでいる。このため、多層膜Ｄは、等周期ブロックを４つ含んでいる。多層膜Ｄのうち表面側の等周期ブロックに含まれる単位積層構造の総数は、２０である。また、多層膜Ｄのうち上層側から２つ目の等周期ブロックに含まれる単位積層構造の総数は、９である。また、多層膜Ｄのうち上層側から３つ目の等周期ブロックに含まれる単位積層構造の総数は、６である。また、基材Ｓ側に配置される等周期ブロックの総数は、２である。また、３つのスペーサ層の層厚は、共に３．６ｎｍである。
【００５８】
以下、多層膜Ａ〜Ｄについて、上記多層膜５０の構成に対応する構成については、同一の符号を付して説明する。図９に示すように、多層膜Ａは、一般的な等周期多層膜の反射率特性と同様の反射率特性が得られる。多層膜Ｂは、多層膜Ａにスペーサ層４０を挟んで９つの単位積層構造３０を基材Ｓとの間に挿入することで形成される。多層膜Ｂは、多層膜Ａに比べて、ピーク角度付近の反射率が低下すると共に、その周辺の反射率が上昇する。
【００５９】
この現象について説明する。多層膜が等周期構造の場合、ピーク角度（例、２１．３°）付近では最表面から最も基材Ｓに近い界面まですべての界面からの反射光の位相が揃っている。このため、単位積層構造３０の数が増えるほど反射率は上昇する。ただし、ＥＵＶ光ではすべての物質が吸収を有するため反射に寄与する層数には上限がある。一例として、波長１３．５ｎｍ付近のＥＵＶ光をＭｏ／Ｓｉ多層膜に入射させる場合、単位積層構造３０の総数は５０程度が限界となる。
【００６０】
単位積層構造３０の間に厚さ３．６ｎｍのスペーサ層４０が挟まれた場合、スペーサ層４０の上下で反射波の位相が１８０°ずれる。よって、基材Ｓ側に等周期ブロック６０（９つの単位積層構造３０）が挿入されることにより、位相の反転した反射波が重なり合うことになりピーク反射率が低下する。
【００６１】
ピークの周辺の入射角度（１７°付近と２４°付近）では、各界面の反射波の位相は完全には一致しておらず、単位積層構造３０の数が増えていくと、位相のずれは大きくなる。そして、単位積層構造３０の数がある数を超えると、反射率は低下に転じる。しかし、スペーサ層４０を挟んで挿入された等周期ブロック６０（９つの単位積層構造３０）とは位相が揃うようになり、反射率は上昇する。
【００６２】
このように、スペーサ層４０を挟んで等周期ブロック６０を加えることにより、反射光位相が揃うことになる。このときスペーサ層４０は、多層膜５０によって反射される光の位相のずれを調整する調整層として用いられる。また、等周期ブロック６０を加えた場合、反射光の位相が揃うことで反射率が上昇する入射角や、反射光の位相がずれることで反射率が低下する入射角が存在する。したがって、更にスペーサ層４０を挟んで等周期ブロック６０を挿入することにより、所定の角度範囲において反射率のバランスをとることができ、最終的に広い角度範囲で実質的に一定の反射率を得ることが可能となる。
【００６３】
以上のように、本実施形態によれば、基材Ｓと、基材Ｓ上に配置され、第一層１０と第一層１０上に配置された第二層２０とを有する単位積層構造３０が複数積層された多層膜５０と、単位積層構造３０同士の層間のうち互いに異なる層間に配置された複数のスペーサ層４０とを備えるため、広い角度範囲で実質的に一定の反射率を得ることが可能であり、膜構造の修正及び調整が容易な多層膜を有する光学素子１００が得られる。
【００６４】
［露光装置］  
図１０は、本実施形態に係る露光装置ＥＸの一例を示す図である。本実施形態の露光装置ＥＸは、ＥＵＶ光で基板Ｐを露光するＥＵＶ露光装置である。上述した光学素子１００が、本実施形態に係るＥＵＶ露光装置ＥＸの光学系として用いられる。
【００６５】
図１０において、露光装置ＥＸは、マスクＭを保持しながら移動可能なマスクステージ１１１と、露光光ＥＬが照射される基板Ｐを保持しながら移動可能な基板ステージ１１２と、ＥＵＶ光を含む光（露光光）ＥＬを発生する光源装置１１３と、光源装置１１３から射出される露光光ＥＬでマスクステージ１１１に保持されているマスクＭを照明する照明光学系ＩＬと、露光光ＥＬで照明されたマスクＭのパターンの像を基板Ｐに投影する投影光学系ＰＬと、少なくとも露光光ＥＬが通過する所定空間を形成し、その所定空間を真空状態（例えば、１．３×１０−３Ｐａ以下）にする真空システムを有するチャンバ装置ＶＣとを備えている。
【００６６】
基板Ｐは、半導体ウエハ等の基材上に感光膜が形成されたものを含む。マスクＭは、基板Ｐに投影されるデバイスパターンが形成されたレチクルを含む。本実施形態では、露光光ＥＬとしてＥＵＶ光が用いられ、マスクＭは、ＥＵＶ光を反射可能な多層膜を有する反射型マスクである。反射型マスクの多層膜は、例えばＭｏ／Ｓｉ多層膜、Ｍｏ／Ｂｅ多層膜を含む。露光装置ＥＸは、多層膜が形成されたマスクＭの反射面（パターン形成面）を露光光ＥＬで照明し、そのマスクＭで反射した露光光ＥＬの反射光で基板Ｐを露光する。
【００６７】
本実施形態の光源装置１１３は、レーザ励起型プラズマ光源装置であって、レーザ光を射出するレーザ装置１１５と、キセノンガス等のターゲット材料を供給する供給部材１１６とを含む。レーザ装置１１５は、赤外領域及び可視領域の波長のレーザ光を発生する。
レーザ装置１１５は、例えば半導体レーザ励起によるＹＡＧレーザ、エキシマレーザ、炭酸ガスレーザ等を含む。
【００６８】
また、光源装置１１３は、レーザ装置１１５から射出されたレーザ光を集光する第一集光光学系１１７を備えている。第一集光光学系１１７は、レーザ装置１１５から射出されたレーザ光を位置１１９に集光する。供給部材１１６は、位置１１９にターゲット材料を供給する供給口を有する。第一集光光学系１１７で集光されたレーザ光は、供給部材１１６から供給されるターゲット材料に照射される。レーザ光が照射されたターゲット材料は、レーザ光のエネルギーによって高温になり、プラズマ状態に励起され、低ポテンシャル状態へ遷移する際に、ＥＵＶ光を含む光を発生する。なお、光源装置１１３は、放電型プラズマ光源装置でもよい。
【００６９】
光源装置１１３は、極端紫外領域のスペクトルを有する光（ＥＵＶ光）を発生する。露光装置ＥＸは、位置１１９の周囲に配置された第二集光ミラー１１８を備えている。第二集光ミラー１１８は、楕円鏡を含む。楕円鏡を含む第二集光ミラー１１８は、その第一焦点と位置１１９とが実質的に一致するように配置されている。
【００７０】
第二集光ミラー１１８により第二焦点に集光されたＥＵＶ光（露光光）ＥＬは、照明光学系ＩＬに供給される。照明光学系ＩＬは、光源装置１１３からの露光光ＥＬが供給される複数の光学素子１２０、１２１、１２２、１２３、１２４を含み、光源装置１１３からの露光光ＥＬでマスクＭを照明する。照明光学系ＩＬの光学素子１２０、１２１、１２２、１２３、１２４の少なくとも一つが、上述した光学素子１００でもよい。
【００７１】
照明光学系ＩＬの光学素子１２０は、コリメータミラーとして機能する第三集光ミラーであって、第二集光ミラー１１８からの露光光ＥＬが供給される。第二集光ミラー１１８からの露光光ＥＬは、第三集光ミラー１２０に導かれる。
【００７２】
第三集光ミラー１２０は、放物面鏡を含む。第三集光ミラー１２０は、その焦点と第二集光ミラー１１８の第二焦点とが実質的に一致するように配置されている。
【００７３】
また、照明光学系ＩＬは、オプティカルインテグレータ１２５を有する。本実施形態において、オプティカルインテグレータ１２５は、反射型フライアイミラー光学系を含む。
反射型フライアイミラー光学系１２５は、入射側フライアイミラー１２１及び射出側フライアイミラー１２２を含む。第三集光ミラー１２０は、露光光ＥＬを、実質的にコリメートした状態で、フライアイミラー光学系１２５の入射側フライアイミラー１２１に供給する。
【００７４】
入射側フライアイミラー１２１は、例えば米国特許第６４５２６６１号等に開示されているように、並列に配列された照野と実質的に相似な円弧状の反射面を有する複数の単位ミラー（反射素子群）を含む。入射側フライアイミラー１２１は、マスクＭの反射面及び基板Ｐの表面と光学的に共役な位置又はその近傍に配置されている。
【００７５】
また、射出側フライアイミラー１２２は、入射側フライアイミラー１２１の複数の単位ミラーと対応する複数の単位ミラー（反射素子群）を含む。射出側フライアイミラー１２２の単位ミラーのそれぞれは、矩形状であり、並列に配列されている。射出側フライアイミラー１２２は、投影光学系ＰＬの瞳位置と光学的に共役な位置又はその近傍に配置されている。
【００７６】
第三集光ミラー１２０からのコリメートされた光は、入射側フライアイミラー１２１に入射して、その入射側フライアイミラー１２１によって波面分割される。入射側フライアイミラー１２１の単位ミラーのそれぞれは、入射した光を集光し、複数の集光点（光源像）を形成する。それら複数の集光点が形成される位置近傍のそれぞれには、射出側フライアイミラー１２２の複数の単位ミラーが配置されている。射出側フライアイミラー１２２の射出面又はその近傍には、射出側フライアイミラー１２２の単位ミラーの数に応じた複数の集光点（二次光源）が形成される。
【００７７】
また、照明光学系ＩＬは、コンデンサミラー１２３を有する。コンデンサミラー１２３は、コンデンサミラー１２３の焦点位置とフライアイミラー光学系１２５により形成される二次光源の位置近傍とが実質的に一致するように配置されている。フライアイミラー光学系１２５により形成された二次光源からの光は、コンデンサミラー１２３で反射されるとともに集光され、光路折り曲げミラー１２４を介して、マスクＭに供給される。
【００７８】
このように、複数の光学素子１２０〜１２４を含む照明光学系ＩＬは、光源装置１１３から射出される露光光ＥＬでマスクＭ上の照明領域を均一に照明する。照明光学系ＩＬにより照明され、マスクＭで反射した露光光ＥＬは、投影光学系ＰＬに入射する。
【００７９】
なお、マスクＭに供給される光と、マスクＭで反射して投影光学系ＰＬに入射する光との光路分離を空間的に行うために、本実施形態の照明光学系ＩＬは、非テレセントリック系である。また、投影光学系ＰＬもマスク側非テレセントリック系である。
【００８０】
マスクステージ１１１は、マスクＭを保持しながら、Ｘ軸、Ｙ軸、Ｚ軸、θＸ、θＹ、及びθＺ方向の６つの方向に移動可能な６自由度ステージである。本実施形態においては、マスクステージ１１１は、マスクＭの反射面とＸＹ平面とが実質的に平行となるように、マスクＭを保持する。マスクステージ１１１（マスクＭ）の位置情報は、レーザ干渉計１４１によって計測される。レーザ干渉計１４１は、マスクステージ１１１に設けられた計測ミラーを用いて、マスクステージ１１１のＸ軸、Ｙ軸、及びθＺ方向に関する位置情報を計測する。
【００８１】
また、マスクステージ１１１に保持されているマスクＭの表面の面位置情報（Ｚ軸、θＸ、及びθＹに関する位置情報）は、不図示のフォーカス・レベリング検出システムによって検出される。レーザ干渉計１４１の計測結果及びフォーカス・レベリング検出システムの検出結果に基づいて、マスクステージ１１１に保持されているマスクＭの位置が制御される。
【００８２】
また、本実施形態の露光装置ＥＸは、例えば特開２００４−３５６４１５号公報等に開示されているような、マスクＭの反射面の少なくとも一部と対向する位置に配置され、マスクＭの反射面での露光光ＥＬの照明領域を制限するブラインド部材１６０を備えている。ブラインド部材１６０は、露光光ＥＬが通過可能な開口を有し、マスクＭの反射面での露光光ＥＬの照明領域を規定する。
【００８３】
投影光学系ＰＬは、マスクＭからの露光光ＥＬが供給される複数の光学素子１３１、１３２、１３３、１３４、１３５、１３６を含み、露光光ＥＬで照明されたマスクＭのパターンの像を基板Ｐに投影する。投影光学系ＰＬの光学素子１３１、１３２、１３３、１３４、１３５、１３６の少なくとも一つが、上述した光学素子１００でもよい。
【００８４】
投影光学系ＰＬは、凹面状の反射面を有する第一反射ミラー１３１及び凹面状の反射面を有する第二反射ミラー１３２を含む第一ミラー対と、所定形状の反射面を有する第三反射ミラー１３３及び凹面状の反射面を有する第４反射ミラー１３４を含む第二ミラー対と、凸面状の反射面を有する第５反射ミラー１３５及び凹面状の反射面を有する第６反射ミラー１３６を含む第三ミラー対とを備えている。
【００８５】
それぞれのミラー対のうち、第一反射ミラー１３１、第三反射ミラー１３３、及び第５反射ミラー１３５のそれぞれは、反射面が投影光学系ＰＬの物体面側（マスクＭ側）を向くように配置されており、第二反射ミラー１３２、第４反射ミラー１３４、及び第６反射ミラー１３６のそれぞれは、反射面が投影光学系ＰＬの像面側（基板Ｐ側）を向くように配置されている。
【００８６】
マスクＭからの露光光ＥＬは、第一反射ミラー１３１及び第二反射ミラー１３２の順に第一ミラー対で反射された後に中間像を形成する。中間像からの光は、第三反射ミラー１３３及び第４反射ミラー１３４の順に第二ミラー対で反射される。第二ミラー対で反射された光は、第５反射ミラー１３５及び第６反射ミラー１３６の順に第三ミラー対で反射されて基板Ｐへ導かれる。中間像が形成される位置には、基板Ｐ上の投影領域を制限する視野絞りＦＳが配置されている。
【００８７】
第一ミラー対の第一反射ミラー１３１と第二反射ミラー１３２との間には、投影光学系ＰＬの開口数ＮＡを制限する開口絞りＡＳが配置されている。開口絞りＡＳは、大きさ（口径）が可変な開口を有する。開口の大きさ（口径）は、開口絞り制御ユニット１５１により制御される。
【００８８】
基板ステージ１１２は、基板Ｐを保持しながら、Ｘ軸、Ｙ軸、Ｚ軸、θＸ、θＹ、及びθＺ方向の６つの方向に移動可能な６自由度ステージである。本実施形態においては、基板ステージ１１２は、基板Ｐの表面とＸＹ平面とが実質的に平行となるように、基板Ｐを保持する。基板ステージ１１２（基板Ｐ）の位置情報は、レーザ干渉計１４２によって計測される。レーザ干渉計１４２は、基板ステージ１１２に設けられた計測ミラーを用いて、基板ステージ１１２のＸ軸、Ｙ軸、及びθＺ方向に関する位置情報を計測する。また、基板ステージ１１２に保持されている基板Ｐの表面の面位置情報（Ｚ軸、θＸ、及びθＹに関する位置情報）は、不図示のフォーカス・レベリング検出システムによって検出される。
レーザ干渉計１４２の計測結果及びフォーカス・レベリング検出システムの検出結果に基づいて、基板ステージ１１２に保持されている基板Ｐの位置が制御される。
【００８９】
基板Ｐを露光するときには、照明光学系ＩＬがマスクＭ上の所定の照明領域を露光光ＥＬで照明しながら、マスクＭを保持したマスクステージ１１１のＹ軸方向への移動と同期して、基板Ｐを保持した基板ステージ１１２がＹ軸方向へ移動する。これにより、マスクＭのパターンの像が、投影光学系ＰＬを介して基板Ｐに投影される。
【００９０】
以上説明したように、本実施形態によれば、光学素子１００が、本実施形態に係るＥＵＶ露光装置ＥＸの照明光学系ＩＬ及び投影光学系ＰＬの少なくとも一方に用いられるため、光学系に入射した光ＥＬを高い反射率で反射することができる。したがって、良好な反射特性を示す照明光学系ＩＬ、投影光学系ＰＬを有する露光装置ＥＸが得られる。
【００９１】
なお、照明光学系ＩＬ、投影光学系ＰＬに対して光学素子１００を用いる場合、光ＥＬの入射角度範囲が最も広い光学素子として用いることができる。これにより、良好な反射特性が得られる。  
また、照明光学系ＩＬ、投影光学系ＰＬに対して光学素子１００を用いる場合、例えば光ＥＬの入射角度が最も大きい位置に配置される光学素子としても用いることができる。
図１１は、等周期構造のＭｏ／Ｓｉ多層膜（５０層対）の反射率の入射角依存性を示すグラフである。グラフの横軸は入射角（単位は°）を示し、縦軸は反射率（単位は％）を示している。図１１のグラフでは、波長が７．０ｎｍ〜７．８ｎｍのＳ偏光、Ｐ偏光及び無偏光を例に挙げて示している。図１１に示すように、多層膜５０の反射率のピークは、入射角が大きくなると幅が狭くなる。このため、光ＥＬの入射角が大きくなる位置に配置される光学素子（反射ミラー）は、例えば高反射率で反射可能な入射角度範囲が狭くても、広帯域の光を反射することが求められる場合がある。このような観点から、光学素子１００を用いる場合、上記のように光ＥＬの入射角度が最も大きい位置に配置される光学素子として用いることで、良好な反射特性が得られる。
【００９２】
なお、上述の各実施形態においては、多層膜５０がＭｏ／Ｓｉ多層膜である場合を例にして説明したが、例えばＥＵＶ光の波長帯域に応じて、多層膜５０を形成する材料を変更することができる。例えば、１１．３ｎｍ付近の波長帯域のＥＵＶ光を用いる場合には、モリブデン層（Ｍｏ層）とベリリウム層（Ｂｅ層）とを交互に積層したＭｏ／Ｂｅ多層膜を用いることで、高い反射率を得ることができる。
【００９３】
また、上述の各実施形態において、多層膜５０の第一層１０を形成するための物質として、ルテニウム（Ｒｕ）、炭化モリブデン（Ｍｏ２Ｃ）、酸化モリブデン（ＭｏＯ２）、珪化モリブデン（ＭｏＳｉ２）等を用いてもよい。また、多層膜５０の第二層２０を形成する物質として、炭化シリコン（ＳｉＣ）を用いることができる。
【００９４】
なお、上述の実施形態の基板Ｐとしては、半導体デバイス製造用の半導体ウエハのみならず、ディスプレイデバイス用のガラス基板、薄膜磁気ヘッド用のセラミックウエハ、あるいは露光装置で用いられるマスク又はレチクルの原版（合成石英、シリコンウエハ）等が適用される。
【００９５】
露光装置ＥＸとしては、マスクＭと基板Ｐとを同期移動してマスクＭのパターンを走査露光するステップ・アンド・スキャン方式の走査型露光装置（スキャニングステッパ）の他に、マスクＭと基板Ｐとを静止した状態でマスクＭのパターンを一括露光し、基板Ｐを順次ステップ移動させるステップ・アンド・リピート方式の投影露光装置（ステッパ）にも適用することができる。
【００９６】
さらに、ステップ・アンド・リピート方式の露光において、第一パターンと基板Ｐとを実質的に静止した状態で、投影光学系を用いて第一パターンの縮小像を基板Ｐ上に転写した後、第二パターンと基板Ｐとを実質的に静止した状態で、投影光学系を用いて第二パターンの縮小像を第一パターンと部分的に重ねて基板Ｐ上に一括露光してもよい（スティッチ方式の一括露光装置）。また、スティッチ方式の露光装置としては、基板Ｐ上で少なくとも２つのパターンを部分的に重ねて転写し、基板Ｐを順次移動させるステップ・アンド・スティッチ方式の露光装置にも適用できる。
【００９７】
また、例えば米国特許第６６１１３１６号に開示されているように、２つのマスクのパターンを、投影光学系を介して基板上で合成し、１回の走査露光によって基板上の１つのショット領域を実質的に同時に二重露光する露光装置などにも本発明を適用することができる。
【００９８】
また、本発明は、米国特許６３４１００７号、米国特許６４００４４１号、米国特許６５４９２６９号、及び米国特許６５９０６３４号、米国特許６２０８４０７号、米国特許６２６２７９６号などに開示されているような複数の基板ステージを備えたツインステージ型の露光装置にも適用できる。
【００９９】
更に、例えば米国特許第６８９７９６３号等に開示されているように、基板を保持する基板ステージと基準マークが形成された基準部材及び／又は各種の光電センサを搭載した計測ステージとを備えた露光装置にも本発明を適用することができる。また、複数の基板ステージと計測ステージとを備えた露光装置にも適用することができる。
【０１００】
露光装置ＥＸの種類としては、基板Ｐに半導体素子パターンを露光する半導体素子製造用の露光装置に限られず、液晶表示素子製造用又はディスプレイ製造用の露光装置、薄膜磁気ヘッド、撮像素子（ＣＣＤ）、マイクロマシン、ＭＥＭＳ、ＤＮＡチップ、あるいはレチクル又はマスクなどを製造するための露光装置などにも広く適用できる。
【０１０１】
本願実施形態の露光装置ＥＸは、本願請求の範囲に挙げられた各構成要素を含む各種サブシステムを、所定の機械的精度、電気的精度、光学的精度を保つように、組み立てることで製造される。これら各種精度を確保するために、この組み立ての前後には、各種光学系については光学的精度を達成するための調整、各種機械系については機械的精度を達成するための調整、各種電気系については電気的精度を達成するための調整が行われる。各種サブシステムから露光装置への組み立て工程は、各種サブシステム相互の、機械的接続、電気回路の配線接続、気圧回路の配管接続等が含まれる。この各種サブシステムから露光装置への組み立て工程の前に、各サブシステム個々の組み立て工程が行われる。各種サブシステムの露光装置への組み立て工程が終了したら、総合調整が行われ、露光装置全体としての各種精度が確保される。なお、露光装置の製造は温度及びクリーン度等が管理されたクリーンルームで行うことができる。
【０１０２】
［デバイス製造方法］  
半導体デバイス等のデバイスは、図１２に示すように、デバイスの機能・性能設計を行うステップ２０１、この設計ステップに基づいたマスク（レチクル）を製作するステップ２０２、デバイスの基材である基板を製造するステップ２０３、前述した実施形態に従って、マスクのパターンからの露光光で基板Ｐを露光すること、及び露光された基板を現像することを含む基板処理（露光処理）を有する基板処理ステップ２０４、デバイス組み立てステップ（ダイシング工程、ボンディング工程、パッケージ工程などの加工プロセスを含む）２０５、検査ステップ２０６等を経て製造される。
【０１０３】
なお、上述の各実施形態の要件は、適宜組み合わせることができる。また、一部の構成要素を用いない場合もある。また、法令で許容される限りにおいて、上述の各実施形態及び変形例で引用した装置等に関する全ての公開公報及び米国特許の開示を援用して本文の記載の一部とする。
【０１０４】
本発明の技術範囲は上記実施形態に限定されるものではなく、本発明の趣旨を逸脱しない範囲で適宜変更を加えることができる。  
例えば、図１に示すように、第一層１０と第二層２０との間に、第一層１０及び第二層２０を構成する物質の拡散を抑制する拡散抑制層７０が配置された構成であってもよい。また、多層膜５０の表層に酸化抑制層８０が配置された構成であってもよい。
【符号の説明】
【０１０５】
ＥＸ…露光装置  １０…第一層  ２０…第二層  ３０…単位積層構造  ４０…スペーサ層  ５０…多層膜  ６０…等周期ブロック  ７０…拡散抑制層  ８０…酸化抑制層  １００…光学素子。
【図１】
2014181858.tif 000003
【図２】
2014181858.tif 000004
【図３】
2014181858.tif 000005
【図４】
2014181858.tif 000006
【図５】
2014181858.tif 000007
【図６】
2014181858.tif 000008
【図７】
2014181858.tif 000009
【図８】
2014181858.tif 000010
【図９】
2014181858.tif 000011
【図１０】
2014181858.tif 000012
【図１１】
2014181858.tif 000013
【図１２】
2014181858.tif 000014
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
基材と、
前記基材上に配置され、第一層と前記第一層上に配置された第二層とを有する単位積層構造が複数積層された多層膜と、
前記単位積層構造同士の層間のうち互いに異なる層間に配置された複数のスペーサ層と
を備え、
前記スペーサ層は、前記単位積層構造を構成する物質よりも光の消衰係数が小さくなる物質を含み、前記物質はＣ、Ｂ、Ｓｉ、Ｚｒ若しくはＲｕ、又はその化合物である光学素子。
【請求項２】
前記スペーサ層は、前記多層膜によって反射される光の位相のずれを調整する調整層である
請求項１に記載の光学素子。
【請求項３】
複数の前記スペーサ層は、等しい厚さに形成されている
請求項１又は請求項２に記載の光学素子。
【請求項４】
前記スペーサ層は、前記単位積層構造の厚さに応じた厚さに形成されている
請求項１から請求項３のうちいずれか一項に記載の光学素子。
【請求項５】
前記スペーサ層は、前記単位積層構造の厚さの１／３〜２／３の厚さに形成されている
請求項１から請求項４のうちいずれか一項に記載の光学素子。
【請求項６】
前記第一層と前記第二層との間には、前記第一層及び前記第二層を構成する物質の拡散を抑制する拡散抑制層が配置されている
請求項１から請求項５のうちいずれか一項に記載の光学素子。
【請求項７】
前記多層膜は、表層に配置された酸化抑制層を有する
請求項１から請求項６のうちいずれか一項に記載の光学素子。
【請求項８】
複数の反射素子を有し、第一面の像を第二面に投影する投影光学系であって、
前記複数の反射素子の少なくとも一つとして、請求項１から請求項７のうちいずれか一項に記載の光学素子が用いられている
投影光学系。
【請求項９】
前記第一面からの光は複数の前記反射素子を介して前記第二面に照射され、
複数の前記反射素子のうち、少なくとも前記光の入射角度範囲が最も広い反射素子又は前記光の入射角度が最も大きい反射素子として、前記光学素子が用いられている
請求項８に記載の投影光学系。
【請求項１０】
露光光で基板を露光する露光装置であって、
請求項１から請求項７のうちいずれか一項に記載の光学素子を備える
露光装置。
【請求項１１】
請求項１０に記載の露光装置を用いて基板を露光することと、
露光された前記基板を現像することと
を含むデバイス製造方法。
【手続補正２】
【補正対象書類名】明細書
【補正対象項目名】０００９
【補正方法】変更
【補正の内容】
【０００９】
本発明の第一の態様に従えば、基材と、前記基材上に配置され、第一層と前記第一層上に配置された第二層とを有する単位積層構造が複数積層された多層膜と、前記単位積層構造同士の層間のうち互いに異なる層間に配置された複数のスペーサ層とを備え、前記スペーサ層は、前記単位積層構造を構成する物質よりも光の消衰係数が小さくなる物質を含み、前記物質はＣ、Ｂ、Ｓｉ、Ｚｒ若しくはＲｕ、又はその化合物である光学素子が提供される。
【国際調査報告】
2014181858.tif 000015
2014181858.tif 000016
2014181858.tif 000017
2014181858.tif 000018